(57)【要約】【課題】有機系被着体に対して、固定時に必要な粘着力を有し、かつ取り外し時に粘着力を十分に低下させることができる感温性粘着テープおよびこれを用いたチップ型電子部品の製造方法を提供することである。【解決手段】基材フィルムの少なくとも片面に設けた粘着剤層が、感圧性接着剤および感温性樹脂を含み、該感温性樹脂の融点以上の温度で粘着力の低下を発現する感温性粘着テープであって、有機系被着体に対して、前記融点未満の温度における粘着力が１Ｎ／２５ｍｍ以上、かつ下記式（Ｉ）から算出される粘着力の低下率が９０％以上である。この感温性粘着テープを用いたチップ型電子部品の製造方法である。【数３】2010121090.tif 000006【選択図】なし【特許請求の範囲】
【請求項１】
基材フィルムの少なくとも片面に粘着剤層を設けてなり、該粘着剤層は、感圧性接着剤および感温性樹脂を含み、該感温性樹脂の融点以上の温度で粘着力の低下を発現する感温性粘着テープであって、
有機系被着体に対して、前記融点未満の温度における粘着力が１Ｎ／２５ｍｍ以上であり、かつ下記式（Ｉ）から算出される粘着力の低下率が９０％以上であることを特徴とする感温性粘着テープ。
【数１】
2010121090.tif 000005
【請求項２】
前記感圧性接着剤は、ブチルアクリレート１０〜７０重量部と、このブチルアクリレートと共重合可能なモノマー３０〜９０重量部との共重合体である請求項１記載の感温性粘着テープ。
【請求項３】
前記粘着剤層は、感圧性接着剤を７０〜９９重量部、および感温性樹脂を１〜３０重量部の割合で含む請求項１または２記載の感温性粘着テープ。
【請求項４】
チップ型電子部品の素体の両端面に導体膜からなる外部電極が形成されたチップ型電子部品の製造方法であって、
前記素体を収容する貫通孔が複数設けられた有機系の収容プレートの片面に、第１の粘着テープを貼付する工程と、
前記収容プレートの他面から貫通孔内に前記素体を挿入し、前記第１の粘着テープの粘着剤層に前記素体の一端面を貼付する工程と、
前記第１の粘着テープが貼付された素体の一端面と反対の他端面に、外部電極を形成する工程と、
形成された外部電極の外面に第２の粘着テープを貼付し、素体を前記収容プレートと共に、第１の粘着テープから第２の粘着テープに転写する工程と、
この転写工程後、前記素体の一端面に外部電極を形成する工程とを含み、
前記第１の粘着テープおよび第２の粘着テープは、前記転写工程における粘着力が（第１の粘着テープ）＜（第２の粘着テープ）となるよう構成されており、
かつ前記第１の粘着テープが請求項１〜３のいずれかに記載の感温性粘着テープからなることを特徴とする、チップ型電子部品の製造方法。
【請求項５】
前記転写工程において、前記第１の粘着テープの粘着力を低下させる請求項４記載のチップ型電子部品の製造方法。
【発明の詳細な説明】
【技術分野】
【０００１】
本発明は、感温性粘着テープおよびこれを用いて積層セラミックコンデンサー等のチップ型電子部品における素体の両端面に外部電極が形成されたチップ型電子部品を製造する方法に関する。
【背景技術】
【０００２】
一般に、積層セラミックコンデンサー等のチップ型電子部品における素体（チップ）の両端面には、外部電極が形成されている。この外部電極は、例えば下記（ａ）〜（ｅ）の工程を経て形成される。
【０００３】
（ａ）前記素体を収容する貫通孔が複数設けられた収容プレートの片面に、第１の粘着テープを貼付する工程。
（ｂ）前記収容プレートの他面から貫通孔内に前記素体を挿入し、前記第１の粘着テープの粘着剤層に前記素体の一端面を貼付する工程。
（ｃ）前記第１の粘着テープが貼付された素体の一端面と反対の他端面に、ディッピング等の方法で電極ペーストを塗布・乾燥して外部電極を形成する工程。
（ｄ）形成された外部電極の外面に第２の粘着テープを貼付し、素体を前記収容プレートと共に、第１の粘着テープから第２の粘着テープに転写する工程。
（ｅ）この転写工程後、前記素体の一端面に外部電極を形成し、ついで素体の他端面の外部電極から第２の粘着テープを剥離する工程。
【０００４】
前記工程において使用する収容プレートは、素体を安定して保持するための治具であり、通常、合成樹脂等の有機系材料からなる。素体の両端面の外部電極は、素体が収容プレートの貫通孔に収容された状態で形成される。
【０００５】
一方、粘着性を熱により可逆的に制御できる粘着剤層を基材フィルムの片面に備えた感温性粘着テープがある（例えば、特許文献１参照）。該感温性粘着テープは、粘着剤層が所定の感圧性接着剤に感温性樹脂を含有してなる。そして、前記感温性樹脂の融点以上の温度にまで加熱処理をすると、感温性樹脂が流動性を示すことによって粘着剤層の粘着力が低下する。
【０００６】
この感温性粘着テープを前記第１の粘着テープとして使用すれば、前記（ａ）〜（ｃ）の工程では、素体を安定して固定することができ、前記（ｄ）の工程では、加熱処理を行うことにより粘着力を低下させて、素体や外部電極にストレスを与えることなく第１の粘着テープから第２の粘着テープに転写できると考えられる。
【０００７】
しかしながら、特許文献１に記載されているような従来の感温性粘着テープは、所定温度に加熱処理をすると、素体等の無機系被着体に対しては粘着力が低下するものの、収容プレート等の有機系被着体に対しては粘着力が十分に低下しないという問題があった。そのため、従来の感温性粘着テープを前記第１の粘着テープとして使用すると、前記（ｄ）の工程において、素体のみが第１の粘着テープから第２の粘着テープに転写されてしまい、収容プレートは転写されないという問題があった。
【０００８】
【特許文献１】特開２０００−３５５６８４号公報
【発明の開示】
【発明が解決しようとする課題】
【０００９】
本発明の課題は、有機系被着体に対して、固定時に必要な粘着力を有し、かつ取り外し時に粘着力を十分に低下させることができる感温性粘着テープおよびこれを用いたチップ型電子部品の製造方法を提供することである。
【課題を解決するための手段】
【００１０】
本発明者らは、上記課題を解決すべく鋭意研究を重ねた結果、以下の構成からなる解決手段を見出し、本発明を完成するに至った。
（１）基材フィルムの少なくとも片面に粘着剤層を設けてなり、該粘着剤層は、感圧性接着剤および感温性樹脂を含み、該感温性樹脂の融点以上の温度で粘着力の低下を発現する感温性粘着テープであって、有機系被着体に対して、前記融点未満の温度における粘着力が１Ｎ／２５ｍｍ以上であり、かつ下記式（Ｉ）から算出される粘着力の低下率が９０％以上であることを特徴とする感温性粘着テープ。
【数２】
2010121090.tif 000002
【００１１】
（２）前記感圧性接着剤は、ブチルアクリレート１０〜７０重量部と、このブチルアクリレートと共重合可能なモノマー３０〜９０重量部との共重合体である前記（１）記載の感温性粘着テープ。
（３）前記粘着剤層は、感圧性接着剤を７０〜９９重量部、および感温性樹脂を１〜３０重量部の割合で含む前記（１）または（２）記載の感温性粘着テープ。
【００１２】
（４）チップ型電子部品の素体の両端面に導体膜からなる外部電極が形成されたチップ型電子部品の製造方法であって、前記素体を収容する貫通孔が複数設けられた有機系の収容プレートの片面に、第１の粘着テープを貼付する工程と、前記収容プレートの他面から貫通孔内に前記素体を挿入し、前記第１の粘着テープの粘着剤層に前記素体の一端面を貼付する工程と、前記第１の粘着テープが貼付された素体の一端面と反対の他端面に、外部電極を形成する工程と、形成された外部電極の外面に第２の粘着テープを貼付し、素体を前記収容プレートと共に、第１の粘着テープから第２の粘着テープに転写する工程と、この転写工程後、前記素体の一端面に外部電極を形成する工程とを含み、前記第１の粘着テープおよび第２の粘着テープは、前記転写工程における粘着力が（第１の粘着テープ）＜（第２の粘着テープ）となるよう構成されており、かつ前記第１の粘着テープが前記（１）〜（３）のいずれかに記載の感温性粘着テープからなることを特徴とする、チップ型電子部品の製造方法。
（５）前記転写工程において、前記第１の粘着テープの粘着力を低下させる前記（４）記載のチップ型電子部品の製造方法。
【発明の効果】
【００１３】
本発明の感温性粘着テープによれば、有機系被着体に対する感温性樹脂の融点未満の温度における粘着力が１Ｎ／２５ｍｍ以上なので、有機系被着体を確実に固定することができる。しかも、取り外し時には、前記粘着力を９０％以上低下させることができるので、簡単に取り外すことができる。
【００１４】
また、本発明の感温性粘着テープは、無機系被着体に対しても、固定時に必要な粘着力を有し、かつ取り外し時には粘着力を十分に低下させることができる。したがって、本発明の感温性粘着テープを、取り扱いが困難な微細・精密なチップ形状の電子部品・機械部品等を加工する工程や、有機系被着体と無機系被着体とが混在する工程等に用いると、その有用性がより向上する。特に、本発明の感温性粘着テープを前記（４）のようなチップ型電子部品の製造方法における第１の粘着テープとして用いると、転写工程において無機系の素体を有機系の収容プレートと共に第１の粘着テープから第２の粘着テープに転写することができる。
【発明を実施するための最良の形態】
【００１５】
＜感温性粘着テープ＞
本発明の感温性粘着テープは、基材フィルムの少なくとも片面に粘着剤層を設けてなる。前記基材フィルムとしては、例えばポリエチレン、ポリエチレンテレフタレート、ポリプロピレン、ポリエステル、ポリアミド、ポリイミド、ポリカーボネート、エチレン酢酸ビニル共重合体、エチレンエチルアクリレート共重合体、エチレンポリプロピレン共重合体、ポリ塩化ビニル等の合成樹脂フィルム、紙等が挙げられる。該基材フィルムは、単層体またはこれらの複層体からなるものであってもよく、厚さは、通常、５〜５００μｍ程度である。基材フィルムの表面には、粘着剤層に対する密着性を向上させるため、例えばコロナ放電処理、プラズマ処理、ブラスト処理、ケミカルエッチング処理、プライマー処理等の表面処理を施してもよい。
【００１６】
前記粘着剤層は、感圧性接着剤および感温性樹脂を含む。前記感圧性接着剤は、粘着性を有するポリマーである。前記感温性樹脂は、融点未満の温度で結晶化しかつ融点以上の温度で流動性を示す樹脂である。すなわち、この樹脂は、温度変化に対応して結晶状態と流動状態とを可逆的に起こす。したがって、この感温性樹脂を含む粘着剤層は、感温性樹脂の融点未満の温度では、該感温性樹脂が結晶状態であることにより粘着力を確保でき、感温性樹脂の融点以上の温度では、該感温性樹脂が流動状態になることによって、粘着力の低下を発現する。
【００１７】
本発明の感温性粘着テープは、有機系被着体に対して、前記融点未満の温度における粘着力が１Ｎ／２５ｍｍ以上、好ましくは１〜１０Ｎ／２５ｍｍであり、かつ上記式（Ｉ）から算出される粘着力の低下率が９０％以上である。また、本発明の感温性粘着テープは、無機系被着体に対しても、前記融点未満の温度における粘着力が１Ｎ／２５ｍｍ以上、好ましくは１〜４Ｎ／２５ｍｍであり、かつ上記式（Ｉ）から算出される粘着力の低下率が９０％以上である。したがって、本発明の感温性粘着テープによれば、有機系および無機系のいずれの被着体に対しても所定の粘着力を有し、かつ該粘着力の低下が達成され、取り扱いが困難な微細・精密なチップ形状の電子部品・機械部品等を加工する工程や、有機系被着体と無機系被着体とが混在する工程等への使用が可能となった。
【００１８】
前記粘着力は、各温度におけるＪＩＳ  Ｚ０２３７に準拠した１８０°剥離強度を測定して得られる値である。前記有機系被着体としては、例えばポリエチレンテレフタレート、エポキシ樹脂、ポリ塩化ビニル、アクリル樹脂等が挙げられる。前記無機系被着体としては、例えばステンレス鋼、アルミ、鉄、銅等の金属や、セラミックス等が挙げられる。
【００１９】
無機系被着体に対する粘着力およびその低下率を維持しつつ、有機系被着体に対する粘着力およびその低下率を所定の値とするには、粘着剤層に含まれる感圧性接着剤および感温性樹脂のうち感圧性接着剤を、ブチルアクリレート１０〜７０重量部と、このブチルアクリレートと共重合可能なモノマー３０〜９０重量部との共重合体にするのが好ましい。これにより、有機系および無機系のいずれの被着体に対しても所定の粘着力を有し、かつ該粘着力の低下を達成することができる。この理由としては、以下の理由が推察される。
【００２０】
すなわち、ブチルアクリレートを特定の割合で含む共重合体は、熱に対する運動性が増加するようになり、加熱されると粘着力が低下する挙動が顕著になる。そのため、感圧性接着剤が前記共重合体からなると、感温性樹脂の融点以上の温度では、感温性樹脂による粘着力の低下に加えて、感圧性接着剤による粘着力の低下も加わる。したがって、有機系および無機系の被着体に対する粘着力を１Ｎ／２５ｍｍ以上にし、かつその低下率を９０％以上にすることができる。
【００２１】
一方、前記ブチルアクリレートが１０重量部より少なく、前記モノマーが９０重量部より多いと、ブチルアクリレートを含むことによる効果が得られ難くなり、前記粘着力の低下率を９０％以上にできないおそれがある。また、前記ブチルアクリレートが７０重量部より多く、前記モノマーが３０重量部より少ないと、凝集力の低下が起こり、前記融点未満の温度における粘着力を１Ｎ／２５ｍｍ以上にできないおそれがある。
【００２２】
前記ブチルアクリレートと共重合可能なモノマーとしては、粘着性に優れる上でアクリル系モノマーが好ましい。該アクリル系モノマーとしては、例えば炭素数１〜１２のアルキル基を有する（メタ）アクリレート等が挙げられ、該（メタ）アクリレートとしては、例えばエチルへキシル（メタ）アクリレート、メチル（メタ）アクリレート、エチル（メタ）アクリレート等が挙げられ、これらは１種または２種以上を混合して用いてもよい。
【００２３】
また、他の共重合成分として、ヒドロキシアルキル基を有する（メタ）アクリレートを用いてもよい。このような（メタ）アクリレートとしては、例えばヒドロキシエチル（メタ）アクリレート、ヒドロキシプロピル（メタ）アクリレート、ヒドロキシヘキシル（メタ）アクリレート等が挙げられ、これらは１種または２種以上を混合して用いてもよい。
【００２４】
ブチルアクリレートと、前記モノマーとを重合させる方法としては、例えば溶液重合法、塊状重合法、懸濁重合法、乳化重合法等が挙げられる。例えば溶液重合法を採用する場合には、ブチルアクリレートと、前記モノマーとを適当な溶媒に混合し、５０〜７０℃程度で４〜６時間程度攪拌することによって、前記共重合体を得ることができる。
【００２５】
前記共重合体の重量平均分子量は、２５万〜１００万であるのがよい。これに対し、前記共重合体の重量平均分子量が２５万より小さいと、感温性粘着テープを部品から取り外す際には、粘着剤層が部品上に残る、いわゆる糊残りが多くなるおそれがある。また、重量平均分子量が１００万より大きいと、凝集力が高くなりすぎて粘着力が低くなるおそれがある。前記重量平均分子量は、前記共重合体をゲルパーミエーションクロマトグラフィ（ＧＰＣ）で測定し、得られた測定値をポリスチレン換算した値である。
【００２６】
一方、前記感温性樹脂において融点とは、ある平衡プロセスにより、最初は秩序ある配列に整合されていたポリマーの特定部分が無秩序状態となる温度を意味し、示差熱走査熱量計（ＤＳＣ）で、１０℃／分の測定条件で測定して得られる値である。前記融点は３０℃以上、好ましくは４０〜６５℃であるのがよい。融点を所定の値にするには、下記で説明する感温性樹脂の組成、分子量等を変えることによって任意に行うことができる。
【００２７】
感温性樹脂の組成としては、例えば炭素数１６以上、好ましくは炭素数１６〜２２の直鎖状アルキル基を有する（メタ）アクリレート３０〜９９重量部と、炭素数１〜６のアルキル基を有する（メタ）アクリレート０〜７０重量部と、極性モノマー１〜１０重量部とを重合させて得られる重合体等が挙げられる。
【００２８】
炭素数１６以上の直鎖状アルキル基を有する（メタ）アクリレートとしては、例えばセチル（メタ）アクリレート、ステアリル（メタ）アクリレート、エイコシル（メタ）アクリレート、ベヘニル（メタ）アクリレート等の炭素数１６〜２２の線状アルキル基を有する（メタ）アクリレートが挙げられ、炭素数１〜６のアルキル基を有する（メタ）アクリレートとしては、例えばメチル（メタ）アクリレート、エチル（メタ）アクリレート、ブチル（メタ）アクリレート、ヘキシル（メタ）アクリレート等が挙げられ、極性モノマーとしては、例えばアクリル酸、メタクリル酸、クロトン酸、イタコン酸、マレイン酸、フマル酸等のカルボキシル基含有エチレン不飽和単量体；２−ヒドロキシエチル（メタ）アクリレート、２−ヒドロキシプロピル（メタ）アクリレート、２−ヒドロキシヘキシル（メタ）アクリレート等のヒドロキシル基を有するエチレン不飽和単量体等が挙げられ、例示したこれらのモノマーは１種または２種以上を混合して用いてもよい。
【００２９】
例示したこれらのモノマーの重合方法としては、特に限定されるものではなく、例えば溶液重合法、塊状重合法、懸濁重合法、乳化重合法等が挙げられる。例えば溶液重合法を採用する場合には、前記で例示したモノマーを適当な溶媒に混合し、７０〜９０℃程度で４〜６時間程度攪拌することによって前記モノマーを重合させることができる。
【００３０】
前記感温性樹脂の重量平均分子量は２，０００〜２０，０００であるのがよい。これにより、感温性樹脂が融点以上の温度で流動性を示した際には、粘着剤層の粘着力が低下する。これに対し、重量平均分子量が２，０００未満であると、感温性粘着テープを部品から取外す際に糊残りが多くなるおそれがある。また、重量平均分子量が２０，０００を超えると、感温性樹脂が融点以上の温度で流動性を示しても粘着力が低下しにくくなるおそれがある。前記重量平均分子量は、感温性樹脂をＧＰＣで測定し、得られた測定値をポリスチレン換算した値である。
【００３１】
前記感温性樹脂の融解熱としては、少なくとも２０Ｊ／ｇであればよい。前記融解熱は、ＤＳＣで、５℃／分の測定条件で測定して得られる値である。
【００３２】
本発明の粘着剤層は、前記感圧性接着剤と感温性樹脂とが化学的な結合を持たずに均一分散されてなり、感圧性接着剤を７０〜９９重量部、感温性樹脂を１〜３０重量部の割合で含むのが好ましい。これにより、感温性樹脂が融点以上の温度で流動性を示した際には、粘着剤層の粘着力が低下する。これに対し、感圧性接着剤が９９重量部より多く、感温性樹脂が１重量部より少ないと、粘着剤層を感温性樹脂の融点以上の温度にまで加熱しても粘着力が低下しにくくなる。また、感圧性接着剤が７０重量部より少なく、感温性樹脂が３０重量部より多いと、粘着力が低くなり、部品を固定できないおそれがある。
【００３３】
前記粘着剤層には、凝集力を上げるために架橋剤を添加することができる。該架橋剤としては、例えばイソシアネート系化合物、アジリジン系化合物、エポキシ系化合物、金属キレート系化合物等が挙げられる。また、必要に応じて可塑剤、タッキファイヤー、フィラー等のような任意の成分を添加してもよい。タッキファイヤーとしては、例えば特殊ロジンエステル系、テルペンフェノール系、石油樹脂系、高水酸基価ロジンエステル系、水素添加ロジンエステル系等が挙げられる。
【００３４】
前記粘着剤層を前記基材フィルムの片面または両面に設けるには、例えばナイフコーター、ロールコーター、カレンダーコーター、コンマコーター等のコーターを用いるのが好ましい。また、塗工厚みや材料の粘度によっては、グラビアコーター、ロッドコーター等を用いてもよい。粘着剤層の厚さは、通常、５〜６０μｍ程度である。
【００３５】
＜チップ型電子部品の製造方法＞
次に、上記で説明した本発明の感温性粘着テープを使用するチップ型電子部品の製造方法の一実施形態について、図面を参照して詳細に説明する。図１は、本実施形態にかかるチップ型電子部品を示す拡大概略説明図である。図２は、本実施形態にかかる収容プレートを示す斜視図である。図３および図４は、本実施形態にかかるチップ型電子部品の製造方法を示す工程図である。図５は、本実施形態にかかる第１，第２の粘着テープの各工程における粘着力と温度との関係を示す概略説明図である。
【００３６】
本実施形態において使用する第１の粘着テープおよび第２の粘着テープは、以下の通りである。
第１の粘着テープ：基材フィルムの片面に、感圧性接着剤および感温性樹脂を含む粘着剤層を設けた本発明の感温性粘着テープであり、前記感温性樹脂の融点は３０℃以上に設定されている。該第１の粘着テープは、前記した通り、前記感温性樹脂の融点以上の温度にまで加熱処理をすると、感温性樹脂が流動性を示すことによって粘着剤層の粘着力が低下する、いわゆる加熱剥離タイプである。
【００３７】
第２の粘着テープ：基材フィルムの片面に感温性樹脂からなる粘着剤層を設けたものであり、前記感温性樹脂の融点は３０℃以上に設定されている。該第２の粘着テープは、粘着剤層が感温性樹脂からなるので、該感温性樹脂の融点以上の温度で粘着性を有し、前記融点未満の温度で粘着力がなくなる、いわゆる冷却剥離タイプである。
【００３８】
本実施形態は、図１に示すように、素体１の両端面に導体膜からなる外部電極２ａ，２ｂが形成されたチップ型電子部品を製造する方法である。外部電極２ａ，２ｂは、下記第I〜第VI工程を経て形成される。
【００３９】
（第I工程）
図２および図３（ａ）に示すように、収容プレート５０の片面に第１の粘着テープ１０を貼付する。収容プレート５０には、素体１を収容する貫通孔５１が複数設けられている。該収容プレート５０は、有機系材料からなり、該有機系材料としては、前記有機系被着体で例示したものと同じものを例示することができる。
【００４０】
第１の粘着テープ１０は、上記で説明した本発明の感温性粘着テープであり、基材フィルム３の片面に粘着剤層１１を設けてなる。第１の粘着テープ１０は、該感温性粘着テープ１０に含まれる感温性樹脂の融点が３０℃以上に設定されていることから、図５に示すように、室温（通常、２３℃）で粘着力を有している。したがって、この工程は室温下で行うことができる。また、第１の粘着テープ１０は、前記融点未満の温度における粘着力が１Ｎ／２５ｍｍ以上であることから、収容プレート５０を確実に固定することができる。
【００４１】
（第II工程）
複数の素体１を、複数の孔を有する適当な治具を用いて収容プレート５０の各貫通孔５１に篩い落とす。これにより、図３（ｂ）に示すように、収容プレート５０の他面から各貫通孔５１内に素体１を挿入し、第１の粘着テープ１０の粘着剤層１１に、素体１の一端面１ａを貼付することができる。貫通孔５１に収容された素体１は、一端面１ａと反対の他端面１ｂが収容プレート５０の表面から適度に突出した状態になる。
【００４２】
（第III工程）
図３（ｃ）に示すように、第１の粘着テープ１０の上下を反転させた後、該第１の粘着テープ１０を矢印Ａに示す方向に移動させ、他端面１ｂを面板４の表面に予め塗布されている電極ペースト５に押し付ける。これにより、他端面１ｂに電極ペースト５が所定厚さに塗布される。この電極ペースト５をキュア処理することにより、図３（ｄ）に示すように、他端面１ｂに導体膜からなる外部電極２ｂが形成される。
【００４３】
なお、第１の粘着テープ１０は加熱により粘着力が低下するので、キュア処理時に一時的に固定力が低下するものの、必要以上の応力を素体１に与えない限り剥離せず、実工程において問題はない。また、電極ペースト５の塗布方法は、上記で例示した方法に限定されるものではなく、例えばスクリーン印刷やローラ等を用いて塗布することもできる。
【００４４】
（第IV工程）
図４（ｅ）に示すように、形成された外部電極２ｂの外面に第２の粘着テープ２０を貼付する。この第２の粘着テープ２０は、基材フィルム３の片面に感温性樹脂からなる粘着剤層２１を設けてなる。第２の粘着テープ２０を外部電極２ｂに貼付するときには、収容プレート５０の表面にも貼付するよう、第１，第２の粘着テープ１０，２０を相対的に適度な力で押し付ける。そして、雰囲気温度をヒータ等の加熱手段を用いて第１，第２の粘着テープ１０，２０の融点以上にする。
【００４５】
これにより、図５に示すように、加熱剥離タイプである第１の粘着テープ１０は粘着力が低下するのに対し、冷却剥離タイプである第２の粘着テープ２０は粘着力が発現する。その結果、粘着力が（第１の粘着テープ）＜（第２の粘着テープ）の関係を満たすようになる。
【００４６】
ここで、第１の粘着テープ１０は、上記式（Ｉ）から算出される粘着力の低下率が９０％以上である。したがって、図４（ｆ）に示すように、無機系材料からなる素体１を有機系材料からなる収容プレート５０と共に、第１の粘着テープ１０から第２の粘着テープ２０に転写することができる。転写後には、粘着剤層２１の復元力によって、素体１の一端面１ａが収容プレート５０の表面から適度に突出した状態になる。なお、ヒータ等の加熱手段に代えて、例えば加熱体をスポット的に第１，第２の粘着テープ１０，２０に当てるようにしてもよい。
【００４７】
（第V工程）
上記のようにして転写した後、素体１の一端面１ａに外部電極２ａを形成する。この外部電極２ａの形成は、図４（ｇ），（ｈ）に示すように、前記第III工程において説明した素体１の他端面１ｂに外部電極２ｂを形成する方法と同様にして行えばよい。
【００４８】
（第VI工程）
最後に、素体１の外部電極２ｂから第２の粘着テープ２０を室温で剥離する。すなわち、まず、雰囲気温度をファン等の冷却手段を用いて冷却するか、冷却体をスポット的に第２の粘着テープ２０に当てることによって第２の粘着テープ２０を室温にまで冷却し、粘着力を低下させる。ついで、第２の粘着テープ２０に基材フォルム３側から軽く衝撃を与えて、外部電極２ｂから第２の粘着テープ２０を剥離する。
【００４９】
以上、本発明にかかる好ましい実施形態について説明したが、本発明は以上の実施形態に限定されるものではなく、特許請求の範囲に記載した範囲内において種々の改善や変更が可能である。例えば上記したチップ型電子部品の製造方法では、第２の粘着テープとして冷却剥離タイプのものを用いたが、前記転写工程における粘着力が（第１の粘着テープ）＜（第２の粘着テープ）である限り、第２の粘着テープとして加熱剥離タイプを採用することもできる。
【００５０】
冷却剥離タイプの粘着テープとしては、例えば特許第３２０４４５５号公報等に、加熱剥離タイプの粘着テープとしては、例えば特許第３３８７４９７号公報等にそれぞれ記載されている。また、このような粘着テープは市販されており、例えばニッタ株式会社製の感温性粘着テープ「インテリマーテープ（登録商標）」が好適に採用可能である。
【００５１】
一方、第２の粘着テープとして、例えばアクリル樹脂等からなる粘着剤層を備えた通常の粘着テープの他、発泡剤を含有した発泡剥離型粘着剤層を備えた熱発泡テープ、ＵＶ硬化樹脂からなるＵＶ硬化型粘着剤層を備えたＵＶ硬化テープ等を採用することもできる。
【００５２】
また、上記の実施形態では、本発明の感温性粘着テープをチップ型電子部品の製造方法に適用する場合について説明したが、本発明の感温性粘着テープの用途としては、これに限定されるものではなく、例えばダイシング工程、研磨工程等にも好適に用いることができる。
【００５３】
以下、合成例および実施例を挙げて本発明について詳細に説明するが、本発明は以下の合成例および実施例のみに限定されるものではない。なお、以下の説明で「部」は重量部を意味する。
【００５４】
（合成例１：感圧性接着剤）
エチルヘキシルアクリレートを５０部、ブチルアクリレートを１０部、メチルアクリレートを３０部、ヒドロキシエチルアクリレートを１０部、および開始剤としてパーブチルＮＤ（日本油脂社製）をトルエン２００部に加え、該溶剤中で６０℃で５時間攪拌して、これらのモノマーを重合させた。得られた共重合体の重量平均分子量は５０万であった。
【００５５】
（合成例２：感圧性接着剤）
ブチルアクリレートを２０部、メチルアクリレートを２０部にした以外は、上記合成例１と同様にしてモノマーを重合させた。得られた共重合体の重量平均分子量は４５万であった。
【００５６】
（合成例３：感圧性接着剤）
ブチルアクリレートを３０部、メチルアクリレートを１０部にした以外は、上記合成例１と同様にしてモノマーを重合させた。得られた共重合体の重量平均分子量は５０万であった。
【００５７】
（合成例４：感圧性接着剤）
エチルヘキシルアクリレートを８０部、ブチルアクリレートを１０部、ヒドロキシエチルアクリレートを１０部、および開始剤としてパーブチルＮＤ（日本油脂社製）をトルエン２００部に加え、該溶剤中で６０℃で５時間攪拌して、これらのモノマーを重合させた。得られた共重合体の重量平均分子量は４５万であった。
【００５８】
（合成例５：感圧性接着剤）
エチルヘキシルアクリレートを５０部、ブチルアクリレートを４０部にした以外は、上記合成例４と同様にしてモノマーを重合させた。得られた共重合体の重量平均分子量は４５万であった。
【００５９】
（合成例６：感圧性接着剤）
エチルヘキシルアクリレートを２０部、ブチルアクリレートを７０部にした以外は、上記合成例４と同様にしてモノマーを重合させた。得られた共重合体の重量平均分子量は５０万であった。
【００６０】
（合成例７：感圧性接着剤）
エチルヘキシルアクリレートを５２部、メチルアクリレートを４０部、ヒドロキシエチルアクリレートを８部、および開始剤としてパーブチルＮＤ（日本油脂社製）をトルエン２００部に加え、該溶剤中で６０℃で５時間攪拌して、これらのモノマーを重合させた。得られた共重合体の重量平均分子量は５０万であった。
【００６１】
（合成例８：感圧性接着剤）
エチルヘキシルアクリレートを９２部、ヒドロキシエチルアクリレートを８部、および開始剤としてパーブチルＮＤ（日本油脂社製）をトルエン２００部に加え、該溶剤中で６０℃で５時間攪拌して、これらのモノマーを重合させた。得られた共重合体の重量平均分子量は５５万であった。
【００６２】
（合成例９：感温性樹脂）
ベヘニルアクリレートを４０部、ステアリルアクリレートを３５部、メチルアクリレートを２０部、アクリル酸を５部、および開始剤としてパーヘキシルＰＶ（日本油脂社製）をトルエン２００部に加え、該溶剤中で８０℃で５時間撹拌して、これらのモノマーを重合させた。得られた共重合体の重量平均分子量は８０００、融点は５０℃であった。
【００６３】
上記合成例１〜９で得られた各共重合体を表１に示す。なお、合成例１〜９における各共重合体の重量平均分子量は、各共重合体をＧＰＣで測定し、得られた測定値をポリスチレン換算した値である。また、合成例９の共重合体の融点は、ＤＳＣで、１０℃／分の測定条件で測定した。
【００６４】
【表１】
2010121090.tif 000003
【００６５】
[実施例１〜６および比較例１，２]
＜感温性粘着テープの調製＞
上記で得た感圧性接着剤（合成例１〜８）９５部と、感温性樹脂（合成例９）５部とをそれぞれ表２に示す組み合わせで用いて共重合体溶液を調製した。この共重合体溶液１００部に対し、イソシアネート系架橋剤０．５部添加したものを、厚さ１００μｍのポリエチレンテレフタレートフィルムの片面に塗布して乾燥させ、厚さ３０μｍの粘着剤層が形成された感温性粘着テープをそれぞれ作製した。
【００６６】
＜評価＞
上記で得た各感温性粘着テープについて、粘着力およびその低下率を評価した。各評価方法を以下に示すと共に、結果を表２に併せて示す。
【００６７】
（粘着力）
所定の雰囲気温度における被着体に対する粘着力を、ＪＩＳ  Ｚ０２３７に準拠した１８０°剥離強度にて評価した。前記雰囲気温度は、２３℃および６０℃に設定した。前記被着体は、ステンレス鋼板（ＳＵＳ）、ポリエチレンテレフタレート（ＰＥＴ）およびエポキシ樹脂を用いた。なお、２３℃における粘着力の判定基準は以下のものを用いた。
○：１Ｎ／２５ｍｍ以上
×：１Ｎ／２５ｍｍ未満
【００６８】
（粘着力の低下率）
上記で得られた２３℃における粘着力の評価結果をＡ、６０℃における粘着力の評価結果をＢとし、それぞれ上記式（Ｉ）に当てはめて粘着力の低下率（％）を算出した。なお、粘着力の低下率の判定基準は以下のものを用いた。
○：９０％以上
×：９０％未満
【００６９】
【表２】
2010121090.tif 000004
【００７０】
表２から明らかなように、実施例１〜６の各感温性粘着テープは、有機系被着体（ＰＥＴ・エポキシ樹脂）に対して、融点未満の温度（２３℃）における粘着力が１Ｎ／２５ｍｍ以上であり、かつ粘着力の低下率が９０％以上であるのがわかる。しかも、これらの感温性粘着テープは、無機系被着体（ＳＵＳ）に対しても、融点未満の温度（２３℃）における粘着力が１Ｎ／２５ｍｍ以上であり、かつ粘着力の低下率が９０％以上であるのがわかる。したがって、これら本発明の感温性粘着テープによれば、有機系および無機系のいずれの被着体に対しても固定時に必要な粘着力を有し、かつ該粘着力の低下を達成できていると言える。
【００７１】
一方、比較例１および比較例２の感温性粘着テープは、有機系被着体に対する粘着力の低下率に劣る結果を示した。
【図面の簡単な説明】
【００７２】
【図１】本発明の一実施形態にかかるチップ型電子部品を示す拡大概略説明図である。
【図２】本発明の一実施形態にかかる収容プレートを示す斜視図である。
【図３】（ａ）〜（ｄ）は、本発明の一実施形態にかかるチップ型電子部品の製造方法を示す工程図である。
【図４】（ｅ）〜（ｈ）は、本発明の一実施形態にかかるチップ型電子部品の製造方法を示す工程図である。
【図５】本発明の一実施形態にかかる第１，第２の粘着テープの各工程における粘着力と温度との関係を示す概略説明図である。
【符号の説明】
【００７３】
１  素体
１ａ  一端面
１ｂ  他端面
２ａ，２ｂ  外部電極
３  基材フィルム
４  面板
５  電極ペースト
１０  第１の粘着テープ
１１，２１  粘着剤層
２０  第２の粘着テープ
５０  収容プレート
５１  貫通孔
【図１】
2010121090.tif 000007
【図２】
2010121090.tif 000008
【図３】
2010121090.tif 000009
【図４】
2010121090.tif 000010
【図５】
2010121090.tif 000011